Brevet FR2245775A1 — publié le 19750425

La présente invention se rapporte à un acier laminé k haute résistance, résistant à la corrosion atmosphérique, soudable sans restriction et spécialement approprié pour être utilisé dans l'industrie du bâtiment, l'industrie automobile et les industries méca- niques. On counatt actuellement des aciers laminés de construction résistant à la corrosion, présentant de bonnes propriétés mécaniques et soudables dans des conditions appropriées. Par exemple l'acier laminé Corten, mis au point aux Etats-Unis, dont les propriétés mécaniques sont caractérisées par une résistance k la traction de 40 à 60 kgf/mm2 et une limite d'élasticité de 30 à 50 kgf/mm2.Il existe dés aciers connus ayant une résistance k la traction de 50 à 70 kgf/mm2 et une limite d'élasticité de 30 à 50 kgf/mm La présente invention a pour but de mettre au point un acier résistant à la corrosion atmosphérique, soudable sans restriction, et ayant une limite d'élasticité supérieure à celle des aciers connus 8 ce jour et que l'on peut utiliser comme matériau de base pour les constructions, les machines et les bâtiments exposés aux intempéries. L'objet de la présente invention est réalisé par le fait que l'acier conforme à la présente invention contient en poids, en plus du fer et des impuretés habituelles, de 0,03% à 0,15 % de carbone, de 0,05 % à 1 % de Si, de 1 % à 1,9 % de Mn, de 1 % à 3 % de Cu, de 0,50 % à 1,5 % de Ni, de 0,10 % à 0,20 % d'Al, de 0,01 % à 0,30 % de Nb, de 0,01 % à 0,04 % de N, de 0,01 % à 0,20 % de Cd. Certains de ces éléments d'alliage, présents en quantité correspondant au rapport de la composition, ne se dissolvent pas dans le fer solide; de plus, ils diminuent la solution d'éléments autrement solubles dans le fer. I1 en résulte une couche protectrice dense difficilement soluble sous l'effet de l'humidité qui se dépose k la surface de l'acier par action atmosphérique.Cette couche protège l'acier contre une corrosion atmosphérique ultérieure et elle exclut l'éven- tualité d'un piquage. La composition de l'acier conforme k la présente invention, donne d'excellentes propriétés mécaniques et une soudabilit sans restriction, allant de pair avec une résistance k la corrosion atmosphérique appropriée. L'augmentation de valeur des propriétés mécaniques est assure par un affinage du grain dû aux nitrures formés dans l'aciers par un durcissement par précipitation du Cu et du Nb, par l'insertion intersticielle de Nb CN dans le réseau cristallin, ainsi que par le blocage des nombreuses dialoca- tions formées. La vitesse de corrosion de l'acier conforme à la présente invention est réduite dans une proportion extraordinaire par l'effet combiné du Cu, du Ni, du Cb et du Pb dans les conditions atmosphé- riques industrielles. L'acier conforme à la présente invention est soudable sans restriction; le nombre mesurant le carbone équivalent, c'est à-dire C@, est inférieur à 0,40. L'acier conforme à la présente invention et ses propriétés mécaniques, de soudabilité et de résistance à la corrosion sont décrits dans l'exemple suivant de réalisation: Exemple 1 On a élaboré dans un four à arc de 10 tonnes une coulée ayant la composition suivante: C = 0,09, Mn = 1,73, Si = 0,56, P = 0,016, S a 0,011, Cr = 0,13, Ni = 0,80, Cu = 1,56, N = 0,018, Al = 0,12, Nb = 0,06, Cd = 0,09, Pb 1 0,10. En partant de ce matériau, on a laminé à chaud un produit plat de 30 x 6 mm et on a relevé, après refroidissement à l'air et sans traitement thermique, les valeurs suivantes de propriétés mécaniques: Résistance à la traction 116,5 kgf/mm2 110 119,2 "-" 110,8 "-" Limite d'élasticité 111,6 kgf/mm2 100 105,8 "-" 106 t Allongement sur cinq fois le diambtre 18,7 % 20,4 % 19,2 % 23 % La résistance à la corrosion est caractérisée par le fait que la vitesse de corrosion mesurée sur une année a donné pour résultat une profondeur de pénétration de 0,01 mm dans une atmos- phère industrielle. La soudabilité est caractérisée par le fait que l'étendue du rechargement dur dans la zone d'effet thermique d soudage n'a aucune importance. On peut donc voir que l'acier laminé conforme à la présente invention est de loin supérieur aux aciers résistant à la corrosion connus à ce jour, compte tenu de ses propriétés mécanique, de sa tenue à la corrosion et de sa soudabilité. La présente invention n'est pas limitée à l'exemple de réalisation qui vient d'être décrit, elle est au contraire susceptible de variantes et de modifications qui apparattront à lthomme de l'arts REVENDICATION Acier laminé à haute résistance, résistant à la corrosion et soudable sans restriction3 caractérisé en ce qu'il contient en poids, en plus du fer, de 0,03 % à 0,15 % de C, de 0,50 % à 1,50 % de Ni, de 1 % à 1,9 % de Mn, de 0,05 % à 1 % de Si, de 1 % à 3 % de Cu, de 0,10 % à 0,20 % d'Al, de 0,01 % à 0,30 % de Nb, de 0,01 % à 0,04 % de N, de 0,05 % à 0;50 % de Pb, et de 0,01 % à 0,20 % de Cd.